(57)【要約】  透明性に優れる紫外線硬化性樹脂組成物及びこれを用いる積層体を提供する。上記紫外線硬化性樹脂組成物は、（Ａ）（メタ）アクリレート変性された、炭化水素系重合体、ポリオキシアルキレン及びポリウレタンからなる群から選ばれる少なくとも１種のポリマーと、（Ｂ）光重合開始剤と、（Ｃ）ナフタルイミド骨格を有するナフタルイミド系化合物及び／又はベンゾオキサゾリン骨格を有するベンゾオキサゾリン系化合物と、（Ｄ）１分子中に少なくとも１個の（メタ）アクリロイルオキシ基を有する（メタ）アクリロイルオキシ基含有単量体及び／又は可塑剤とを含有し、前記ナフタルイミド系化合物及び／又は前記ベンゾオキサゾリン系化合物の量が、前記ポリマーと前記光重合開始剤と前記（メタ）アクリロイルオキシ基含有単量体及び／又は前記可塑剤との合計１００質量部に対して、０．００１〜５質量部である。【特許請求の範囲】
【請求項１】
（Ａ）（メタ）アクリレート変性された、炭化水素系重合体、ポリオキシアルキレン及びポリウレタンからなる群から選ばれる少なくとも１種のポリマーと、
（Ｂ）光重合開始剤と、
（Ｃ）ナフタルイミド骨格を有するナフタルイミド系化合物及び／又はベンゾオキサゾリン骨格を有するベンゾオキサゾリン系化合物と、
（Ｄ）１分子中に少なくとも１個の（メタ）アクリロイルオキシ基を有する（メタ）アクリロイルオキシ基含有単量体及び／又は可塑剤とを含有し、
前記ナフタルイミド系化合物及び／又は前記ベンゾオキサゾリン系化合物の量が、前記ポリマーと前記光重合開始剤と前記（メタ）アクリロイルオキシ基含有単量体及び／又は前記可塑剤との合計１００質量部に対して、０．００１〜５質量部である、紫外線硬化性樹脂組成物。
【請求項２】
前記（メタ）アクリレート変性された炭化水素系重合体が、主鎖としてポリイソブチレン、ポリオレフィン、ポリイソプレン、ポリブタジエン及び水添ポリブタジエンからなる群から選ばれる少なくとも１種の炭化水素重合体を有し、末端及び／又は側鎖に（メタ）アクリロイルオキシ基又は（メタ）アクリロイルオキシ基を有する基を有する、請求項１に記載の紫外線硬化性樹脂組成物。
【請求項３】
前記（メタ）アクリレート変性されたポリオキシアルキレンが、主鎖としてポリオキシプロピレンを有し、末端及び／又は側鎖に（メタ）アクリロイルオキシ基又は（メタ）アクリロイルオキシ基を有する基を有する、請求項１又は２に記載の紫外線硬化性樹脂組成物。
【請求項４】
前記ポリマーの重量平均分子量が、１，０００〜１００，０００である、請求項１〜３のいずれか１項に記載の紫外線硬化性樹脂組成物。
【請求項５】
前記ナフタルイミド系化合物が、下記式（１）で表される化合物である、請求項１〜４のいずれか１項に記載の紫外線硬化性樹脂組成物。
【化１】
2016024492.tif 000010
（式（１）中、Ｒ1は、水素原子またはヘテロ原子を有していてもよい炭化水素基を表し、Ｒ2は、水素原子または有機基を表し、複数のＲ2は同一であっても異なっていてもよい。）
【請求項６】
光学表示パネルとタッチパネルの貼り合わせ用、光学表示パネルと保護パネルの貼り合わせ用、タッチパネルと保護パネルの貼り合わせ用、光学表示パネルと光学表示パネルの貼り合わせ用、又は光学フィルムと視差バリアとの貼り合わせ用として使用される、請求項１〜５のいずれか１項に記載の紫外線硬化性樹脂組成物。
【請求項７】
光学表示パネルとタッチパネル、光学表示パネルと保護パネル、タッチパネルと保護パネル、光学表示パネルと光学表示パネル、又は光学フィルムと視差バリアが、請求項１〜６のいずれか１項に記載の紫外線硬化性樹脂組成物から形成される粘着層によって接着される積層体。
【発明の詳細な説明】
【技術分野】
【０００１】
本発明は紫外線硬化性樹脂組成物及びこれを用いる積層体に関する。
【背景技術】
【０００２】
従来、タッチパネルなどのディスプレイ用途電子デバイス部品を構成する機能フィルム等を光硬化型接着組成物で接着させることが提案されている（例えば、特許文献１）。
【先行技術文献】
【特許文献】
【０００３】
【特許文献１】特開２０１２−４６６５８号公報
【発明の概要】
【発明が解決しようとする課題】
【０００４】
機能フィルムの表面または裏面に、ブルーライトカット機能を発現するハードコート材料を塗装する場合において、機能フィルムにブルーライトカット機能を有する層と粘着層とを別々に設けることは生産性に劣る。そこで、粘着層にブルーライトカット機能を持たせようとすると、透明性が低くなる場合があることを本発明者らは見出した。
本発明は、以上の点を鑑みてなされたものであり、透明性に優れる紫外線硬化性樹脂組成物及びこれを用いる積層体を提供することを目的とする。
【課題を解決するための手段】
【０００５】
本発明者らは、上記課題を解決すべく鋭意研究した結果、以下の構成により上記課題が解決できることを見出した。【０００６】
１．（Ａ）（メタ）アクリレート変性された、炭化水素系重合体、ポリオキシアルキレン及びポリウレタンからなる群から選ばれる少なくとも１種のポリマーと、
（Ｂ）光重合開始剤と、
（Ｃ）ナフタルイミド骨格を有するナフタルイミド系化合物及び／又はベンゾオキサゾリン骨格を有するベンゾオキサゾリン系化合物と、
（Ｄ）１分子中に少なくとも１個の（メタ）アクリロイルオキシ基を有する（メタ）アクリロイルオキシ基含有単量体及び／又は可塑剤とを含有し、
前記ナフタルイミド系化合物及び／又は前記ベンゾオキサゾリン系化合物の量が、前記ポリマーと前記光重合開始剤と前記（メタ）アクリロイルオキシ基含有単量体及び／又は前記可塑剤との合計１００質量部に対して、０．００１〜５質量部である、紫外線硬化性樹脂組成物。
２．  前記（メタ）アクリレート変性された炭化水素系重合体が、主鎖としてポリイソブチレン、ポリオレフィン、ポリイソプレン、ポリブタジエン及び水添ポリブタジエンからなる群から選ばれる少なくとも１種の炭化水素重合体を有し、末端及び／又は側鎖に（メタ）アクリロイルオキシ基又は（メタ）アクリロイルオキシ基を有する基を有する、上記１に記載の紫外線硬化性樹脂組成物。
３．  前記（メタ）アクリレート変性されたポリオキシアルキレンが、主鎖としてポリオキシプロピレンを有し、末端及び／又は側鎖に（メタ）アクリロイルオキシ基又は（メタ）アクリロイルオキシ基を有する基を有する、上記１又は２に記載の紫外線硬化性樹脂組成物。
４．  前記ポリマーの重量平均分子量が、１，０００〜１００，０００である、上記１〜３のいずれか１つに記載の紫外線硬化性樹脂組成物。
５．  前記ナフタルイミド系化合物が、後述する式（１）で表される化合物である、上記１〜４のいずれか１つに記載の紫外線硬化性樹脂組成物。
６．  光学表示パネルとタッチパネルの貼り合わせ用、光学表示パネルと保護パネルの貼り合わせ用、タッチパネルと保護パネルの貼り合わせ用、光学表示パネルと光学表示パネルの貼り合わせ用、又は光学フィルムと視差バリアとの貼り合わせ用として使用される、上記１〜５のいずれか１つに記載の紫外線硬化性樹脂組成物。
７．  光学表示パネルとタッチパネル、光学表示パネルと保護パネル、タッチパネルと保護パネル、光学表示パネルと光学表示パネル、又は光学フィルムと視差バリアが、上記１〜６のいずれか１つに記載の紫外線硬化性樹脂組成物から形成される粘着層によって接着される積層体。
【発明の効果】
【０００７】
本発明の紫外線硬化性樹脂組成物及び本発明の積層体は、透明性に優れる。
【図面の簡単な説明】
【０００８】
【図１】図１は、本発明の積層体の一例を模式的に示す断面図である。
【発明を実施するための形態】
【０００９】
［紫外線硬化性樹脂組成物］
本発明について以下詳細に説明する。
まず、本発明の紫外線硬化性樹脂組成物について以下に説明する。
本発明の紫外線硬化性樹脂組成物（本発明の組成物）は、
（Ａ）（メタ）アクリレート変性された、炭化水素系重合体、ポリオキシアルキレン及びポリウレタンからなる群から選ばれる少なくとも１種のポリマーと、
（Ｂ）光重合開始剤と、
（Ｃ）ナフタルイミド骨格を有するナフタルイミド系化合物と、
（Ｄ）１分子中に少なくとも１個の（メタ）アクリロイルオキシ基を有する（メタ）アクリロイルオキシ基含有単量体及び／又は可塑剤とを含有し、
前記ナフタルイミド系化合物の量が、前記ポリマーと前記光重合開始剤と前記（メタ）アクリロイルオキシ基含有単量体及び／又は前記可塑剤との合計１００質量部に対して、０．００１〜５質量部である、紫外線硬化性樹脂組成物である。
【００１０】
本明細書において、（Ａ）ポリマーを、ポリマー、（Ａ）又は（Ａ）成分ということがある。（Ｂ）〜（Ｅ）として記載された成分についても同様である。
また、透明性に優れることを、本発明の効果に優れるということがある。
【００１１】
＜（Ａ）ポリマー＞
（Ａ）ポリマーについて以下に説明する。
（Ａ）ポリマーは、（メタ）アクリレート変性された、炭化水素系重合体、ポリオキシアルキレン及びポリウレタンからなる群から選ばれる少なくとも１種である。
【００１２】
（Ａ）ポリマーは、（メタ）アクリレート変性基と、主鎖としての炭化水素系重合体、ポリオキシアルキレン及びポリウレタンからなる群から選ばれる少なくとも１種とを有するものであれば特に制限されない。
（メタ）アクリレート変性基としては、（メタ）アクリロイルオキシ基、（メタ）アクリロイルオキシ基を有する基が好ましい態様の１つとして挙げられる。
なお、「（メタ）アクリロイルオキシ基」とは、アクリロイルオキシ基（ＣＨ2＝ＣＨＣＯＯ−）またはメタクリロイルオキシ基（ＣＨ2＝Ｃ（ＣＨ3）ＣＯＯ−）を意味するものとし、「（メタ）アクリレート」とは、アクリレートまたはメタクリレートを意味するものとする。
【００１３】
（Ａ）ポリマーが１分子あたりに有する（メタ）アクリレート変性基の数は、１個以上である。（メタ）アクリレート変性基の数は、本発明の効果により優れ、ブルーライトカット性能、硬化時の外観、粘着性能に優れるという観点から、（Ａ）ポリマーが１分子あたり、２〜８個であるのが好ましく、２〜４個であるのがより好ましい。
（メタ）アクリレート変性基は、主鎖の末端及び／又は側鎖に、直接又は有機基を介して結合することができる。有機基は特に制限されない。有機基は例えば、ウレタン結合を有してもよい。
【００１４】
（Ａ）ポリマーの重量平均分子量は、本発明の効果により優れ、ブルーライトカット性能、硬化時の外観、粘着性能に優れるという観点から、１，０００〜１００，０００であるのが好ましく、５,０００〜５０,０００であるのがより好ましい。本発明において、上記重量平均分子量は、テトラヒドロフラン（ＴＨＦ）を溶媒とするゲル・パーミエーション・クロマトグラフィー（ＧＰＣ）により標準ポリスチレン換算値である。
【００１５】
（メタ）アクリレート変性された炭化水素系重合体は、本発明の効果により優れ、ブルーライトカット性能、硬化時の外観、粘着性能に優れるという観点から、主鎖としてポリイソブチレン、ポリオレフィン、ポリイソプレン、ポリブタジエン及び水添ポリブタジエンからなる群から選ばれる少なくとも１種の炭化水素重合体を有するのが好ましい。
【００１６】
（メタ）アクリレート変性されたポリオキシアルキレンは、主鎖としてポリオキシアルキレン骨格を有する。（メタ）アクリレート変性されたポリオキシアルキレンは、本発明の効果により優れ、ブルーライトカット性能、硬化時の外観、粘着性能に優れるという観点から、主鎖としてポリオキシエチレン、ポリオキシプロピレンを有するのが好ましい。
【００１７】
（メタ）アクリレート変性されたポリウレタンは、主鎖としてポリウレタン骨格を有する。
【００１８】
（Ａ）ポリマーはその製造について特に制限されない。例えば、従来公知のものが挙げられる。
【００１９】
＜（Ｂ）光重合開始剤＞
光重合開始剤について以下に説明する。
本発明の組成物に含有される光重合開始剤は、光によってエチレン性官能基（例えば、（メタ）アクリロイルオキシ基）を重合させうるものであれば特に限定されない。
光重合開始剤としては、例えば、アセトフェノン系化合物、ベンゾインエーテル系化合物、ベンゾフェノン系化合物、硫黄化合物、アゾ化合物、パーオキサイド化合物、ホスフィンオキサイド系化合物等が挙げられる。具体的には、例えば、ベンゾイン、ベンゾインメチルエーテル、ベンゾインエチルエーテル、ベンゾインイソプロピルエーテル、アセトイン、ブチロイン、トルオイン、ベンジル、ベンゾフェノン、ｐ−メトキシベンゾフェノン、ジエトキシアセトフェノン、α，α−ジメトキシ−α−フェニルアセトフェノン、メチルフェニルグリオキシレート、エチルフェニルグリオキシレート、４，４′−ビス（ジメチルアミノベンゾフェノン）、２−ヒドロキシ−２−メチル−１−フェニルプロパン−１−オン、２，２−ジメトキシ−１，２−ジフェニルエタン−１−オン、１−ヒドロキシシクロヘキシルフェニルケトンなどのカルボニル化合物；テトラメチルチウラムモノスルフィド、テトラメチルチウラムジスルフィドなどの硫黄化合物；アゾビスイソブチロニトリル、アゾビス−２，４−ジメチルバレロなどのアゾ化合物；ベンゾイルパーオキサイド、ジ−ｔ−ブチルパーオキサイドなどのパーオキサイド化合物；等が挙げられる。
【００２０】
なかでも、光安定性、光開裂の高効率性、表面硬化性、相溶性、低揮発、低臭気という点から、１−ヒドロキシシクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オンが好ましい。
光重合開始剤はそれぞれ単独でまたは２種以上を組み合わせて使用することができる。
【００２１】
光重合開始剤の量は、（Ａ）ポリマー１００質量部に対して、１〜１０質量部であるのが好ましい。
【００２２】
＜（Ｃ）ナフタルイミド系化合物及び／又はベンゾオキサゾリン系化合物＞
（ナフタルイミド系化合物）
ナフタルイミド系化合物について以下に説明する。
本発明の組成物に含有されるナフタルイミド系化合物は、ナフタルイミド骨格を有する化合物である。
本発明の組成物はナフタルイミド系化合物を含有することによってブルーライトカット性能に優れる。
ナフタルイミド系化合物は、本発明の効果により優れ、高いブルーライトカット率を有する点に優れるという観点から、下記式（１）で表される化合物であるのが好ましい。
【００２３】
【化１】
2016024492.tif 000002
【００２４】
（式（１）中、Ｒ1は、水素原子またはヘテロ原子を有していてもよい炭化水素基を表し、Ｒ2は、水素原子または有機基を表し、複数のＲ2は同一であっても異なっていてもよい。）
【００２５】
上記式（１）中のＲ1で示されるヘテロ原子を有していてもよい炭化水素基としては、例えば、脂肪族炭化水素基、脂環式炭化水素基、芳香族炭化水素基、これらの組み合わせが挙げられる。炭化水素基は不飽和結合を有してもよい。
また、Ｒ1で示される炭化水素基としては、直鎖状または分岐状のアルキル基であるのが好ましく、炭素数は１〜１２であるのが好ましい。
上記式（１）中のＲ2で示される有機基としては、それぞれ独立に、例えば、アミノ基、水酸基などの官能基；脂肪族炭化水素基、脂環式炭化水素基、芳香族炭化水素基などの炭化水素基；これらを組み合わせた炭化水素基；等が挙げられる。なお、炭化水素基は、ヘテロ原子や不飽和結合を有していてもよい。
また、Ｒ2で示される有機基のうち、炭化水素基としては、アルコキシ基であるのが好ましく、メトキシ基またはエトキシ基であるのがより好ましい。
【００２６】
ナフタルイミド系化合物は、３８５〜４９５ｎｍの波長領域の少なくとも一部の光の透過率を低減することができる。
このようなナフタルイミド系化合物の市販品としては、例えば、ルモゲン Ｆ Ｖｉｏｌｅｔ ５７０（ＢＡＳＦ社製）が好適に挙げられる。
【００２７】
（ベンゾオキサゾリン系化合物）
ベンゾオキサゾリン系化合物について以下に説明する。
本発明の組成物に含有されるベンゾオキサゾリン系化合物は、ベンゾオキサゾリン骨格を有する化合物である。
本発明の組成物はベンゾオキサゾリン系化合物を含有することによってブルーライトカット性能に優れる。
ベンゾオキサゾリン骨格を有する化合物は、ベンゾオキサゾール環を有する化合物であれば特に限定されないが、ブルーライトカット機能が全体としてより良好となる理由から、下記式（Ｉ）で表される化合物であるのが好ましく、なかでも下記式（Ｉａ）で表される化合物であるのがより好ましい。
【００２８】
【化２】
2016024492.tif 000003
【００２９】
（式（Ｉ）中、Ｒaは、水素原子または有機基を表し、複数のＲaは同一であっても異なっていてもよい。）
【００３０】
上記式（Ｉ）中のＲaで示される有機基としては、例えば、ヘテロ原子を有していてもよい炭化水素基が挙げられ、具体的には、例えば、脂肪族炭化水素基、脂環式炭化水素基、芳香族炭化水素基、これらの組み合わせが挙げられ、不飽和結合を有してもよい。
また、Ｒaで示される炭化水素基は、直鎖状または分岐状のアルキル基であるのが好ましく、分岐状のアルキル基であるのがより好ましい。
また、Ｒaで示される炭化水素基の炭素数は、１〜１２であるのが好ましく、３〜６であるのがより好ましい。
【００３１】
このようなベンゾオキサゾリン系化合物の市販品としては、例えば、チノパールＯＢ ＣＯ（ＢＡＳＦ社製）、ニッカフローＯＢ（日本化学工業所社製）等が挙げられる。
【００３２】
ナフタルイミド系化合物及び／又はベンゾオキサゾリン系化合物の量は、（Ａ）ポリマーと（Ｂ）光重合開始剤と（Ｄ）（メタ）アクリロイルオキシ基含有単量体及び／又は可塑剤との合計（（メタ）アクリロイルオキシ基含有単量体と可塑剤とを併用する場合は（Ａ）ポリマーと（Ｂ）光重合開始剤と（メタ）アクリロイルオキシ基含有単量体と可塑剤との合計。以下同様。）１００質量部に対して、０．００１〜５質量部であり、本発明の効果により優れるという観点から、０．００１〜２．０質量部であるのが好ましく、０．００１〜０．５質量部であるのがより好ましい。
【００３３】
（ペリレン系化合物）
本発明の組成物は、更に、ペリレン骨格を有する化合物（ペリレン系化合物）を含有してもよい。ペリレン骨格を有する化合物は特に制限されない。ペリレン骨格は置換基を有してもよい。ペリレン骨格は下記式（２）で表される。
【００３４】
【化３】
2016024492.tif 000004
【００３５】
ペリレン骨格を有する化合物の市販品としては、例えば、ルモゲン Ｆ Ｙｅｌｌｏｗ ０８３（ＢＡＳＦ社製）が挙げられる。
ペリレン骨格を有する化合物は、ブルーライトのなかでも、ナフタルイミド骨格を有する化合物より長波長側の領域（４２０〜４９５ｎｍ）を吸収できる。
【００３６】
（ベンゾトリアゾール系化合物）
本発明の組成物は、更に、ベンゾトリアゾール骨格を有する化合物（ベンゾトリアゾール系化合物）を含有できる。ベンゾトリアゾール骨格を有する化合物は特に制限されない。ベンゾトリアゾール骨格は置換基を有してもよい。ベンゾトリアゾール骨格は下記式（３）で表される。
【００３７】
【化４】
2016024492.tif 000005
【００３８】
（式（３）中、Ｒ3は、水素原子またはヘテロ原子を有していてもよい炭化水素基を表す。）
【００３９】
上記式（３）中のＲ3で示されるヘテロ原子を有していてもよい炭化水素基としては、例えば、脂肪族炭化水素基、脂環式炭化水素基、芳香族炭化水素基、これらの組み合わせが挙げられ、不飽和結合を有してもよい。
また、Ｒ3で示される炭化水素基としては、直鎖状または分岐状のアルキル基であるのが好ましく、炭素数は１〜１２であるのが好ましい。
ベンゾトリアゾール骨格を有する化合物の市販品としては、例えば、チヌビン Ｃａｒｂｏ ｐｒｏｔｅｃｔ（ＢＡＳＦ社製）、チヌビン ３８４−２（ＢＡＳＦ社製）等が挙げられる。
ベンゾトリアゾール骨格を有する化合物は、波長２２０〜４３０ｎｍの光を吸収できる。
【００４０】
（ジスチリル・ビフェニル誘導体）
本発明の組成物は、更に、蛍光増白剤として、ジスチリル・ビフェニル誘導体を含有していてもよい。ジスチリル・ビフェニル誘導体は、ビフェニルに２個のスチリル基が結合した化合物の誘導体であり、具体的には、例えば、下記式（ＩＩ）で表される化合物などが挙げられる。なお、下記式（ＩＩ）で表される化合物は、チノパール ＮＦＷ ＬＩＱ（ＢＡＳＦ社製）として入手できる。
【００４１】
【化５】
2016024492.tif 000006
【００４２】
（ヒドロキシフェニルトリアジン系化合物）
本発明の組成物は、更に、紫外線吸収剤として、ヒドロキシフェニルトリアジン骨格を有する化合物（ヒドロキシフェニルトリアジン系化合物）を含有できる。ヒドロキシフェニルトリアジン系化合物は、ヒドロキシフェニル基とトリアジン環とを有し、これらが単結合で結合された化合物であれば特に限定されない。
ヒドロキシフェニルトリアジン系化合物の市販品としては、例えば、チヌビン４００（ＢＡＳＦ社製）、チヌビン４０５（ＢＡＳＦ社製）、チヌビン４６０（ＢＡＳＦ社製）、チヌビン４７７（ＢＡＳＦ社製）、チヌビン４７９（ＢＡＳＦ社製）等が挙げられる。
【００４３】
上述した、ペリレン系化合物、ベンゾトリアゾール系化合物、ジスチリル・ビフェニル誘導体、及び、ヒドロキシフェニルトリアジン系化合物の量は特に限定されないが、それぞれ、（Ａ）ポリマーと（Ｂ）光重合開始剤と（Ｄ）（メタ）アクリロイルオキシ基含有単量体及び／又は可塑剤との合計１００質量部に対して、例えば、０．００１〜５質量部であり、０．００１〜２．０質量部が好ましく、０．００１〜０．５質量部がより好ましい。
【００４４】
＜（Ｄ）（メタ）アクリロイルオキシ基含有単量体及び／又は可塑剤＞
（（メタ）アクリロイルオキシ基含有単量体）
（メタ）アクリロイルオキシ基含有単量体について以下に説明する。
本発明の組成物が含有することができる（メタ）アクリロイルオキシ基含有単量体は、１分子中に少なくとも１個の（メタ）アクリロイルオキシ基を有するモノマーであれば特に制限されない。
（メタ）アクリロイルオキシ基は有機基に結合することができる。有機基は特に制限されない。例えば、酸素原子、窒素原子、硫黄原子のようなヘテロ原子を有してもよい炭化水素基が挙げられる。炭化水素基としては、例えば、脂肪族炭化水素基、脂環式炭化水素基、芳香族炭化水素基、又はこれらの組み合わせが挙げられる。炭化水素基が有する炭素原子又は水素原子の少なくとも１個が、置換基と置き換わってもよい。
【００４５】
置換基としては、例えば、ヒドロキシ基、アミノ基、メルカプト基、ハロゲンのような１価の置換基；エーテル結合、イミノ結合、スルフィド結合、ポリスルフィド結合、ウレタン結合、ウレア結合、エステル結合、アミド結合のような２価の置換基が挙げられる。
（メタ）アクリロイルオキシ基含有単量体としては、例えば、多価アルコールの（メタ）アクリル酸エステルが挙げられる。
【００４６】
多価アルコールの（メタ）アクリル酸エステルとしては、例えば、ネオペンチルグリコールジアクリレートのような２官能系化合物；トリメチロールプロパントリ（メタ）アクリレート、ペンタエリスリトールトリ（メタ）アクリレート、ジペンタエリスリトールトリ（メタ）アクリレートのような３官能系化合物；ペンタエリスリトールテトラ（メタ）アクリレート、ジペンタエリスリトールテトラ（メタ）アクリレート、トリペンタエリスリトールテトラ（メタ）アクリレートのような４官能系化合物；ジペンタエリスリトールペンタ（メタ）アクリレート、ジペンタエリスリトールヘキサ（メタ）アクリレート、トリペンタエリスリトールペンタ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレートのような５官能以上の化合物；等が挙げられる。
【００４７】
なかでも、本発明の効果により優れ、ブルーライトカット性能、硬化性、粘着性に優れるという観点から、２官能系化合物、３官能系化合物が好ましく、ネオペンチルグリコールジアクリレートがより好ましい。
（メタ）アクリロイルオキシ基含有単量体はそれぞれ単独でまたは２種以上を組み合わせて使用することができる。
【００４８】
（メタ）アクリロイルオキシ基含有単量体の量は、本発明の効果により優れ、ブルーライトカット性能、硬化性、粘度に優れるという観点から、（Ａ）ポリマー１００質量部に対して、１０〜６０質量部であるのが好ましく、１０〜５０質量部であるのがより好ましい。
【００４９】
（可塑剤）
可塑剤について以下に説明する。
本発明の組成物が含有することができる可塑剤は特に制限されない。
例えば、フタル酸ジイソノニル（ＤＩＮＰ）、フタル酸ジオクチル、フタル酸ジブチル、ブチルベンジルフタレート等のフタル酸エステル類；アジピン酸ジオクチル、コハク酸イソデシル、セバシン酸ジブチル等の脂肪族二塩基酸エステル類；ジエチレングリコールジベンゾエート、ペンタエリスリトールエステル等のグリコールエステル類；オレイン酸ブチル、アセチルリシノール酸メチル等の脂肪族エステル類；リン酸トリクレジル、リン酸トリオクチル、リン酸オクチルジフェニル等のリン酸エステル類；アジピン酸プロピレングリコールポリエステル、アジピン酸ブチレングリコールポリエステル；エポキシ化大豆油、エポキシ化アマニ油、エポキシステアリン酸ベンジル等のエポキシ可塑剤類；ポリエステル；ポリプロピレングリコールやその誘導体等のポリエーテル類；ポリ−α−メチルスチレン、ポリスチレン等のポリスチレン類；ポリブタジエン、ブタジエン−アクリロニトリル共重合体、ポリクロロプレン、ポリイソプレン、ポリブテン；パラフィン系オイル、ナフテン系オイル、アロマ系オイル；等が挙げられる。
【００５０】
なかでも、本発明の効果により優れ、ブルーライトカット性能、他成分との相溶性、粘度、粘着性に優れるという観点から、フタル酸ジオクチル、液状ポリブタジエンが好ましい。
可塑剤はそれぞれ単独でまたは２種以上を組み合わせて使用することができる。
【００５１】
可塑剤の量は、本発明の効果により優れ、ブルーライトカット性能、硬化性、粘度に優れるという観点から、（Ａ）ポリマー１００質量部に対して、１０〜６０質量部であるのが好ましく、１０〜５０質量部であるのがより好ましい。
【００５２】
本発明において、（メタ）アクリロイルオキシ基含有単量体と可塑剤とを併用する場合、両者の合計量は、本発明の効果により優れ、ブルーライトカット性能、硬化性、粘度に優れるという観点から、（Ａ）ポリマー１００質量部に対して、１０〜６０質量部であるのが好ましく、１０〜５０質量部であるのがより好ましい。
【００５３】
＜（Ｅ）エポキシ系重合体、フッ素系重合体、シリコーン＞
本発明の組成物は、本発明の効果により優れ、ブルーライトカット性能、粘着性に優れるという観点から、更に、（Ｅ）エポキシ系重合体、フッ素系重合体、シリコーン及びこれらを変性したものからなる群から選ばれる少なくとも１種を含有することが好ましい。
【００５４】
エポキシ系重合体は、１分子中にエポキシ基を１個以上有するポリマーであれば特に制限されない。
フッ素系重合体は、１分子中にフッ素原子を１個以上有するポリマーであれば特に制限されない。
シリコーンは、主鎖にポリシロキサンを有するポリマーであれば特に制限されない。
【００５５】
（Ｅ）の重量平均分子量は、本発明の効果により優れ、ブルーライトカット性能、粘着性に優れるという観点から、１，０００〜１００，０００であるのが好ましく、５，０００〜５０，０００であるのがより好ましい。
【００５６】
（Ｅ）の量（２種以上を使用する場合はそれらの合計量）は、本発明の効果により優れ、ブルーライトカット性能、粘着性に優れるという観点から、（Ａ）ポリマーと（Ｂ）光重合開始剤と（Ｄ）（メタ）アクリロイルオキシ基含有単量体及び／又は可塑剤との合計１００質量部に対して、０．１〜３質量部であるのが好ましく、０．１〜１質量部であるのがより好ましい。
【００５７】
＜その他の添加剤＞
本発明の組成物は、本発明の目的を損なわない範囲で、更に添加剤を含有することができる。添加剤としては例えば、（Ｃ）以外のブルーライト吸収剤、（メタ）アクリロイルオキシ基含有単量体以外の単量体、紫外線吸収剤、充填剤、老化防止剤、帯電防止剤、難燃剤、接着性付与剤、分散剤、酸化防止剤、消泡剤、レベリング剤、艶消し剤、光安定剤、染料、顔料が挙げられる。
【００５８】
＜製造方法＞
本発明の組成物は、その製造について特に制限されない。例えば、上記（Ａ）〜（Ｄ）、必要に応じて使用することができる、（Ｅ）、添加剤を均一に混合することによって製造することができる。
【００５９】
＜用途等＞
本発明の組成物は、ブルーライトカット機能を有し、透明な１層の皮膜を形成することができる。また、本発明の組成物は粘着性を有する皮膜を形成することができる。
本発明の組成物は、例えば、ブルーライトカット機能を有する皮膜を形成するための組成物、粘着層を形成するための組成物、プラスチック表面保護剤、ハードコート塗料、ハードコート剤、紫外線硬化型塗料、プライマー組成物等として使用できる。
【００６０】
本発明の組成物を適用することができる部材は特に制限されない。例えば、光学表示パネル、タッチパネル、保護パネル、光学フィルム、視差バリアが挙げられる。上記の各部材は特に制限されない。例えば、従来公知のものが挙げられる。
【００６１】
本発明の組成物を適用することができる部材の材質は特に制限されない。例えば、プラスチック、ゴム、ガラス、金属、セラミックなどが挙げられる。部材の形態は、例えば、フィルムとすることができる。
本発明の組成物を適用することができるプラスチックは熱硬化性樹脂、熱可塑性樹脂のいずれであってもよい。プラスチックとしては、例えば、ポリエチレンテレフタレート（ＰＥＴ）、シクロオレフィン系重合体（単独重合体、共重合体、水素添加物を含む。）、ポリメチルメタクリレート樹脂（ＰＭＭＡ樹脂）、ポリカーボネート樹脂、ポリスチレン樹脂、アクリロニトリル・スチレン共重合樹脂、ポリ塩化ビニル樹脂、アセテート樹脂、ＡＢＳ樹脂、ポリエステル樹脂、ポリアミド樹脂のような難接着性樹脂が挙げられる。
【００６２】
部材は、例えばコロナ処理のような表面処理がなされていてもよい。
本発明の組成物を部材に適用する方法（適用方法）は、特に限定されず、例えば、はけ塗り、流し塗り、浸漬塗り、スプレー塗り、スピンコート等の公知の塗布方法を採用できる。
【００６３】
本発明の組成物の硬化方法としては紫外線による硬化方法が挙げられる。本発明の組成物を紫外線照射によって硬化させる場合、本発明の組成物を硬化させる際に使用する紫外線の照射量（積算光量）としては、速硬化性、作業性の観点から、５０〜３，０００ｍＪ／ｃｍ2が好ましい。紫外線を照射するために使用する装置は特に制限されない。例えば、従来公知のものが挙げられる。硬化させるに際し加熱を併用してもよい。
【００６４】
本発明の組成物は、例えば、光学表示パネルとタッチパネルの貼り合わせ用、光学表示パネルと保護パネルの貼り合わせ用、タッチパネルと保護パネルの貼り合わせ用、光学表示パネルと光学表示パネルの貼り合わせ用、又は光学フィルムと視差バリアとの貼り合わせ用として使用することができる。
【００６５】
［積層体］
本発明の積層体について以下に説明する。
本発明の積層体は、
光学表示パネルとタッチパネル、光学表示パネルと保護パネル、タッチパネルと保護パネル、光学表示パネルと光学表示パネル、又は光学フィルムと視差バリアが、本発明の紫外線硬化性樹脂組成物から形成される粘着層によって接着される積層体である。
【００６６】
本発明の積層体は、本発明の組成物を用いて形成される粘着層を有するため、ブルーライトカット性能及び透明性のうちの少なくとも１つに優れる。
本発明の積層体に使用される組成物は、本発明の組成物であれば特に制限されない。
また、本発明の積層体に使用される部材としての、光学表示パネル、タッチパネル、保護パネル、光学フィルム、視差バリアは特に制限されない。例えば、従来公知のものが挙げられる。
【００６７】
本発明の積層体の構成について、添付の図面を用いて以下に説明する。本発明は添付の図面に制限されない。
図１は、本発明の積層体の一例を模式的に示す断面図である。
図１において、積層体１００は、第１の部材としての部材１０２と、第２の部材としての部材１０６と、本発明の組成物を用いて形成される粘着層１０４とを有する。部材１０２と部材１０６とは、粘着層１０４によって接着されている。
部材および粘着層の厚さは特に制限されない。各部材の厚さは５０〜３００μｍ程度であるのが好ましい。粘着層の厚さは０．０５〜２，０００μｍ程度であるのが好ましい。
【００６８】
＜製造方法＞
本発明の積層体の製造方法は、例えば、第１の部材上に、本発明の組成物を塗工し、乾燥し、第２の部材を重ねあわせ、これに紫外線を照射する工程を有する方法が挙げられる。
ここで、本発明の組成物を塗工する方法は特に限定されず、例えば、はけ塗り、流し塗り、浸漬塗り、スプレー塗り、スピンコート等の公知の塗布方法を採用できる。
また、塗工後に乾燥させる温度は、２０〜１１０℃であるのが好ましい。
また、乾燥後の紫外線照射は、本発明の組成物を硬化させる際に使用する紫外線の照射量（積算光量）として、速硬化性、作業性の観点から、５０〜３，０００ｍＪ／ｃｍ2が好ましい。紫外線を照射するために使用する装置は特に制限されない。例えば、従来公知のものが挙げられる。硬化させるに際し加熱を併用してもよい。
【実施例】
【００６９】
以下に実施例を示して本発明を具体的に説明する。ただし本発明はこれらに限定されない。【００７０】
＜組成物の製造＞
下記第１表の各成分を、同表に示す組成（質量部）で、撹拌機を用いて混合し、組成物を製造した。【００７１】
＜接着強度の評価＞
接着強度測定用の試験片を以下のようにして作成した。
まず、上記のようにして製造された各組成物を直径５ｍｍの円形状にガラスに付与し、これを、接着厚み０．３ｍｍとなるように別のガラスと十文字に貼り合せし、ＵＶ硬化させた。ＵＶ照射条件は、照度３００ｍＷ／ｃｍ2、積算光量３００ｍＪ／ｃｍ2、ＵＶ照射装置は高圧水銀であった。
接着強度は、以下のようにして測定した。十文字に貼り合せしたガラスの一方を固定して、もう一方のガラスを引張り試験速度５ｍｍ／ｍｉｎにて引張り、十文字に貼り合せしたガラスが剥がれたときの最大値を接着強度とした。結果を第１表に示す。【００７２】
＜積層体の製造＞
上記のようにして製造された各組成物をポリエチレンテレフタレートフィルム（ＰＥＴ生地：商品名Ａ−４３００、東洋紡社製、厚さ１２５μｍ）にバーコーターを用いて塗布し、これを８０℃の条件下で１分間乾燥させた後、これに川口スプリング製作所社製のＧＳ  ＵＶ  ＳＹＳＴＥＭを用いて紫外線（ＵＶ）を照射（ＵＶ照射条件：照度３００ｍＷ／ｃｍ2、積算光量３００ｍＪ／ｃｍ2、ＵＶ照射装置は高圧水銀灯）して組成物を硬化させて粘着層を形成し、積層体を製造した。粘着層の膜厚は０．１μｍであった。【００７３】
＜ブルーライト平均カット率、全光線透過率、ヘイズの評価＞
上記のとおり製造された積層体を用いて以下の評価を行った。結果を第１表に示す。【００７４】
（ブルーライト平均カット率）
上述のとおり製造した積層体に、装置として日立分光光度計３９００Ｈを用いて８００〜３００ｎｍ領域の光を照射し、その３８５ｎｍ〜４９５ｎｍ領域における平均透過率（％）を測定した。測定結果を下記式に当てはめて積層体のブルーライトの平均カット率を算出した。
粘着層のブルーライトの平均カット率（％）＝１００−（３８５〜４９５ｎｍ領域の平均透過率）【００７５】
（全光線透過率）
ヘイズメーター（ＨＭ−１５０、村上色彩技術研究所製）を用いて、上記のとおり製造した積層体の全光線透過率をＪＩＳ Ｋ ７３６１に準じて測定した。サンプル数ｎ＝３の平均値として結果を示す。
全光線透過率は９０％以上であるのが好ましい。【００７６】
（ヘイズ）
ヘイズメーター（ＨＭ−１５０、村上色彩技術研究所製）を用いて、上記のとおり製造した積層体のヘイズをＪＩＳ Ｋ ７１０５に準じて測定した。サンプル数ｎ＝３の平均値として結果を示す。
本発明において、ヘイズが１．０以下である場合、透明性に優れる。【００７７】
【表１】
2016024492.tif 000007
【００７８】
【表２】
2016024492.tif 000008
【００７９】
第１表に示した混合物１〜４の詳細は以下のとおりである。
混合物１〜４として、下記第２表の各成分を同表に示す組成（質量部）で用いた。【００８０】
【表３】
2016024492.tif 000009
【００８１】
第２表に示した各成分の詳細は以下のとおりである。
・（メタ）アクリレート変性ポリイソプレン：商品名ＵＣ−１、クラレ社製。重量平均分子量２５，０００、１分子あたり（メタ）アクリレート基を３個有する。
・（メタ）アクリレート変性ポリウレタン：商品名ＵＡ−１、ライトケミカル社製。重量平均分子量２，４００、１分子あたり（メタ）アクリレート基を２個有する。
・（メタ）アクリレート変性ポリブタジエン：商品名ＴＥ−２０００、日本曹達社製。重量平均分子量２，０００、１分子あたり（メタ）アクリレート基を２個有する。
・（メタ）アクリレート変性水添ポリブタジエン：商品名ＴＥＡＩ−１０００、日本曹達社製。重量平均分子量１，０００、１分子あたり（メタ）アクリレート基を２個有する。
・（メタ）アクリレート変性ポリプロピレングリコール：（メタ）アクリレート変性されたポリオキシプロピレン、商品名ＦＡ-Ｐ２７０Ａ、日立化成社製。重量平均分子量８２３、１分子あたり（メタ）アクリレート基を２個有する。
・光重合開始剤：イルガキュア  １８４（ＢＡＳＦ社製）
・（メタ）アクリロイルオキシ基含有単量体１：トリメチロールプロパントリアクリレート、商品名ＴＭＰＴＡ、ダイセル・オルネクス社製
・（メタ）アクリロイルオキシ基含有単量体２：ネオペンチルグリコールジアクリレート、商品名ＦＡ−１２５Ｍ、日立化成社製
・可塑剤１：液状ポリブタジエン、商品名Ｌ-ＬＩＲ、クラレ社製【００８２】
第１表に示した混合物１〜４以外の成分の詳細は以下のとおりである。
・ナフタルイミド系化合物１：ルモゲン Ｆ Ｖｉｏｌｅｔ ５７０（ＢＡＳＦ社製）
・ベンゾオキサゾリン系化合物１：チノパールＯＢ ＣＯ（ＢＡＳＦ社製）
・ペリレン系化合物１：ルモゲン Ｆ Ｙｅｌｌｏｗ ０８３（ＢＡＳＦ社製）
・ベンゾトリアゾール系化合物１：チヌビン Ｃａｒｂｏ ｐｒｏｔｅｃｔ（ＢＡＳＦ社製）
・ジスチリル・ビフェニル誘導体１：チノパール ＮＦＷ ＬＩＱ（ＢＡＳＦ社製）
・ヒドロキシフェニルトリアジン系化合物１：チヌビン４７９（ＢＡＳＦ社製）【００８３】
第１表に示す結果から明らかなように、ナフタルイミド系化合物が所定の量を超える比較例１〜３は、ヘイズが高く透明性が低かった。【００８４】
これに対して、実施例１〜１６は、透明性に優れた。また、実施例１〜１６は、接着強度が高く接着性に優れ、ブルーライトカット性能が高かった。
また、実施例５と実施例８とを比較すると、（メタ）アクリレート変性ポリウレタンを含む実施例８は、これを含まない実施例５よりも、接着性に優れた。
【図１】
2016024492.tif 000011
【国際調査報告】
2016024492.tif 000012
2016024492.tif 000013
2016024492.tif 000014
2016024492.tif 000015